(57)【要約】【課題】ＣＮＦを利用した包装シート及びその製造方法とする。【解決手段】包装シートを、酸素透過度１０2〜１０6ｍｌ／ｍ2・２４ｈｒ・ａｔｍ、透湿度１０-1〜１０3ｍｌ／ｍ2・２４ｈｒ、ＭＤ方向の熱収縮率−０．６〜１．４％、ＴＤ方向の熱収縮率０．２〜１．４％の樹脂フィルム層と、これに塗工液が塗工されて形成されたＣＮＦフィルム層とを有するものとし、塗工液は、セルロースナノファイバーと、グリセリン、ソルビトール、及びポリビニルアセトアミド系化合物の中から選択された１種以上の添加剤とを含有するものとする。また、セルロースナノファイバーの分散液に、グリセリン、ソルビトール、及びポリビニルアセトアミド系化合物の中から選択された１種以上の添加剤を添加して塗工液を得、これを脱泡し、上記物性の無軸延伸樹脂フィルムからなる層に塗工し、乾燥させてＣＮＦフィルム層を形成することで包装シートを製造する。【選択図】なし【特許請求の範囲】
【請求項１】
酸素透過度１０2〜１０6ｍｌ／ｍ2・２４ｈｒ・ａｔｍ、透湿度１０-1〜１０3ｍｌ／ｍ2・２４ｈｒ、ＭＤ方向の熱収縮率−０．６〜１．４％、ＴＤ方向の熱収縮率０．２〜１．４％の樹脂フィルム層と、
この樹脂フィルム層に塗工液が塗工されて形成されたＣＮＦフィルム層と、を有し、
前記塗工液は、セルロースナノファイバーと、グリセリン、ソルビトール、及びポリビニルアセトアミド系化合物の中から選択された１種以上の添加剤とを含有する、
ことを特徴とする包装シート。
【請求項２】
前記樹脂フィルム層は、厚さが４０〜１００μｍで、かつ、片面又は両面がコロナ処理又は易接着処理されている、
請求項１に記載の包装シート。
【請求項３】
前記樹脂フィルム層は、ヒートシール性のある無軸延伸ポリプロピレン樹脂フィルムで形成されている、
請求項１又は請求項２に記載の包装シート。
【請求項４】
前記グリセリンの含有量が１．０〜１２．０質量％、前記ソルビトールの含有量が１．０〜１２．０質量％、又は前記ポリビニルアセトアミド系化合物の含有量が１．０〜１２．０質量％であり、
かつ、前記グリセリン、前記ソルビトール、及び前記ポリビニルアセトアミド系化合物の合計含有量が８．０〜１２．０質量％である、
請求項１〜３のいずれか１項に記載の包装シート。
【請求項５】
セルロースナノファイバーの分散液に、グリセリン、ソルビトール、及びポリビニルアセトアミド系化合物の中から選択された１種以上の添加剤を添加して塗工液を得、
この塗工液を脱泡し、酸素透過度１０2〜１０6ｍｌ／ｍ2・２４ｈｒ・ａｔｍ、透湿度１０-1〜１０3ｍｌ／ｍ2・２４ｈｒ、ＭＤ方向の熱収縮率−０．６〜１．４％、ＴＤ方向の熱収縮率０．２〜１．４％の無軸延伸樹脂フィルムからなる層に塗工し、乾燥させてＣＮＦフィルム層を形成する、
ことを特徴とする包装シートの製造方法。
【発明の詳細な説明】
【技術分野】
【０００１】
本発明は、食品用包装シート、医薬用包装シート等の包装シート及びその製造方法に関するものである。
【背景技術】
【０００２】
食品用包装シート、医薬用包装シート等の包装シートとしては、例えば、アルミやポリオレフィン等からなるシートがラミネートされた積層シートや、アルミ、ＣＰＰ（無延伸ポリプロピレン）、ＰＥ、ＰＥＴ、紙等からなるシートが積層された積層シートなどが存在する（例えば、特許文献１等参照。）。そして、これらの包装シートには、内容物の品質を保つために、ガスバリア性や、防湿性、耐内容物性等が要求とされる。また、包装シートには、内容物を封止するために、ヒートシール性も要求される。この点、このヒートシール性を確保するために、内容物に面する（接する）部分は、例えば、ポリオレフィン等で形成される。一方、内容物に面しない（接しない）部分は、例えば、内容物、商品名、使用期限等を表示するために、印刷適正が要求される。また、包装シートには、以上のような本質的な要求のほかに、資源の有効活用や、低コスト化等の付随的な要求も存在する。
【０００３】
この点に関して、本発明者等は、木材パルプの繊維径をナノオーダーにまで微細化したセルロースナノファイバー（ＣＮＦ）の活用を模索した。ＣＮＦは、フィルム（シート）の構成材料として活用することができ（例えば、特許文献２、特許文献３等参照。）、そこで、ＣＮＦを構成材料とするフィルム（シート）を包装シートとして利用するというのである。しかしながら、これらの文献は、包装シートにすることを主眼とした提案ではないため、別途、ＣＮＦを利用しつつ、包装シートとするに好適なシートを開発する必要があった。
【先行技術文献】
【特許文献】
【０００４】
【特許文献１】特開平６−２１０８０２号公報
【特許文献２】特表２０１５−５０２８３５号公報
【特許文献３】特開２０１２−０３６５２９号公報
【発明の概要】
【発明が解決しようとする課題】
【０００５】
本発明が解決しようとする主たる課題は、ＣＮＦを利用した包装シート及びその製造方法を提案することにある。
【課題を解決するための手段】
【０００６】
上記課題を解決するための手段は、
酸素透過度１０2〜１０6ｍｌ／ｍ2・２４ｈｒ・ａｔｍ、透湿度１０-1〜１０3ｍｌ／ｍ2・２４ｈｒ、ＭＤ方向の熱収縮率−０．６〜１．４％、ＴＤ方向の熱収縮率０．２〜１．４％の樹脂フィルム層と、
この樹脂フィルム層に塗工液が塗工されて形成されたＣＮＦフィルム層と、を有し、
前記塗工液は、セルロースナノファイバーと、グリセリン、ソルビトール、及びポリビニルアセトアミド系化合物の中から選択された１種以上の添加剤とを含有する、
ことを特徴とする包装シートである。
【０００７】
また、セルロースナノファイバーの分散液に、グリセリン、ソルビトール、及びポリビニルアセトアミド系化合物の中から選択された１種以上の添加剤を添加して塗工液を得、
この塗工液を脱泡し、酸素透過度１０2〜１０6ｍｌ／ｍ2・２４ｈｒ・ａｔｍ、透湿度１０-1〜１０3ｍｌ／ｍ2・２４ｈｒ、ＭＤ方向の熱収縮率−０．６〜１．４％、ＴＤ方向の熱収縮率０．２〜１．４％の無軸延伸樹脂フィルムからなる層に塗工し、乾燥させてＣＮＦフィルム層を形成する、
ことを特徴とする包装シートの製造方法である。
【発明の効果】
【０００８】
本発明によると、ＣＮＦを利用した包装シート及びその製造方法となる。
【発明を実施するための形態】
【０００９】
次に、本発明を実施するための形態を説明する。なお、以下の実施形態は、本発明の一例である。以下の実施形態には、本発明の趣旨を逸脱しない限り、種々の変更を加えることができる。
【００１０】
本形態の包装シートの製造方法においては、セルロースナノファイバー（ＣＮＦ）の水溶液（分散液）に、グリセリン、ソルビトール、及びポリビニルアセトアミド系化合物の中から選択した１種以上の添加剤を添加して塗工液を得、この塗工液を脱泡し、樹脂フィルム層に塗工して乾燥させることで、樹脂フィルム層及びＣＮＦフィルム層を有する積層構造の包装シートを得る。また、必要により、ＣＮＦの分散液に、アルギン酸塩、ポリアミドエピクロロヒドリン系化合物等の添加剤を添加して塗工液を得る。以下、順に説明する。
【００１１】
（ＣＮＦ）
ＣＮＦ（セルロースナノファイバー、セルロース微細繊維）は、セルロース繊維（原料繊維）を解繊（微細化）することで得られる。
【００１２】
原料繊維としては、例えば、植物由来の繊維、動物由来の繊維、微生物由来の繊維等を使用することができる。これらの繊維は、必要により、単独で又は複数を組み合わせて使用することができる。ただし、原料繊維としては、植物由来の繊維（植物繊維）を使用するのが好ましく、植物繊維の一種であるパルプ繊維を使用するのがより好ましい。原料繊維がパルプ繊維であると、ＣＮＦの物性を調節するのが容易である。
【００１３】
植物繊維としては、例えば、広葉樹、針葉樹等を原料とする木材パルプ、ワラ、バガス等を原料とする非木材パルプ、回収古紙、損紙等を原料とする古紙パルプ（ＤＩＰ）等を使用することができる。これらの植物繊維は、単独で又は複数を組み合わせて使用することができる。
【００１４】
木材パルプとしては、例えば、広葉樹クラフトパルプ（ＬＫＰ）、針葉樹クラフトパルプ（ＮＫＰ）等の化学パルプ、機械パルプ（ＴＭＰ）、古紙パルプ（ＤＩＰ）等を使用することができる。これらの木材パルプは、単独で又は複数を組み合わせて使用することができる。ただし、樹脂フィルム層と一体化され易いこと、樹脂フィルム層と一体化されたうえでの寸法安定に優れることから、木材パルプとしては化学パルプを使用するのがより好ましい。
【００１５】
広葉樹クラフトパルプ（ＬＫＰ）は、広葉樹晒クラフトパルプであっても、広葉樹未晒クラフトパルプであっても、広葉樹半晒クラフトパルプであってもよい。針葉樹クラフトパルプ（ＮＫＰ）は、針葉樹晒クラフトパルプであっても、針葉樹未晒クラフトパルプであっても、針葉樹半晒クラフトパルプであってもよい。古紙パルプ（ＤＩＰ）は、雑誌古紙パルプ（ＭＤＩＰ）であっても、新聞古紙パルプ（ＮＤＩＰ）であっても、段古紙パルプ（ＷＰ）であっても、その他の古紙パルプであってもよい。
【００１６】
原料繊維は、解繊するに先立って、必要により、叩解等の前処理を施すことができる。この前処理は、物理的手法又は化学的手法によって、好ましくは物理的手法及び化学的手法によって行うことができる。解繊するに先立って物理的手法や化学的手法によって前処理することで、解繊の回数を大幅に減らすことができ、解繊に必要なエネルギーを大幅に削減することができる。
【００１７】
物理的手法による前処理としては、叩解を採用するのが好ましい。原料繊維を叩解しておくと、原料繊維が切り揃えられるため、繊維同士が絡み合って凝集するとの問題が解決される。このような観点から、叩解は、原料繊維のフリーネスが１２０ｍｌ以下となるまで行うのが好ましく、１１０ｍｌ以下となるまで行うのがより好ましく、１００ｍｌ以下となるまで行うのが特に好ましい。なお、フリーネスは、ＪＩＳ  Ｐ８１２１−２（２０１２）に準拠して測定した値である。
【００１８】
叩解は、例えば、リファイナーやビーター等を使用して行うことができる。
【００１９】
化学的手法による前処理としては、例えば、酸による多糖の加水分解（酸処理）、酵素による多糖の加水分解（酵素処理）、アルカリによる多糖の膨潤（アルカリ処理）、酸化剤による多糖の酸化（酸化処理）、還元剤による多糖の還元（還元処理）等を採用することができる。ただし、酵素処理を行い、その後に叩解処理を行うと、得られるＣＮＦフィルム層の樹脂フィルム層との一体性が向上する。
【００２０】
前処理としての物理的手法及び化学的手法は、同時に行うことも、別々に行うこともできる。
【００２１】
前処理としては、以上のほか、例えば、リン酸エステル化処理、アセチル化処理、シアノエチル化処理等の薬品処理を行うこともできる。
【００２２】
原料繊維は、叩解等の前処理を施した後、解繊（微細化）する。この解繊により、原料繊維がミクロフィブリル化し、ＣＮＦ（セルロースナノファイバー）になる。
【００２３】
原料繊維の解繊は、例えば、高圧ホモジナイザー、高圧均質化装置等のホモジナイザー、グラインダー、摩砕機等の石臼式摩擦機、コニカルリファイナー、ディスクリファイナー等のリファイナー等の各種装置等の中から１種又は２種以上の手段を選択使用して行うことができる。ただし、原料繊維の解繊は、水流、特に高圧水流で解繊する装置・方法を使用して行うのが好ましい。この装置・方法によると、得られるＣＮＦの寸法均一性、分散均一性が非常に高いものとなる。これに対し、例えば、回転する砥石間で磨砕するグラインダーを使用すると、繊維を均一に解繊するのが難しく、一部に解れない繊維塊が残ってしまい、目的とする効果が得られないおそれがある。この点、本発明者等は、高圧水流で解繊する方法と、回転する砥石間で磨砕する方法とで、それぞれパルプ繊維を解繊し、得られた各繊維を顕微鏡観察する試験を行った。結果、高圧水流で解繊する方法で得られた繊維の方が、繊維幅が均一になることを知見した。
【００２４】
高圧水流で解繊する装置としては、例えば、株式会社スギノマシンのスターバースト（登録商標）や、吉田機械興業株式会社のナノヴェイタ＼Ｎａｎｏｖａｔｅｒ（登録商標）等が存在する。また、グラインダーとしては、例えば、増幸産業株式会社のマスコロイダー（登録商標）等が存在する。
【００２５】
次に、高圧水流で解繊する方法について、詳細に説明する。
高圧水流による解繊は、原料繊維の分散液を増圧機で、例えば３０ＭＰａ以上、好ましくは１００ＭＰａ以上、より好ましくは１５０ＭＰａ以上、特に好ましくは２２０ＭＰａ以上に加圧し（高圧条件）、細孔直径５０μｍ以上のノズルから噴出させ、圧力差が、例えば３０ＭＰａ以上、好ましくは８０ＭＰａ以上、より好ましくは９０ＭＰａ以上となるように減圧する（減圧条件）方式で行うと好適である。この圧力差で生じるへき開現象により、原料繊維が解繊される。高圧条件の圧力が低い場合や、高圧条件から減圧条件への圧力差が小さい場合には、解繊効率が下がり、所望の繊維径とするために噴出を繰り返す必要が生じるおそれがある。
【００２６】
高圧水流で解繊する装置としては、高圧ホモジナイザーを使用するのが好ましい。高圧ホモジナイザーとは、例えば１０ＭＰａ以上、好ましくは１００ＭＰａ以上の圧力で原料繊維の分散液を吐出することができるホモジナイザーである。原料繊維を高圧ホモジナイザーで処理すると、原料繊維同士の衝突、圧力差、マイクロキャビテーション等が作用し、解繊が効果的に生じる。したがって、解繊の回数を減らすことができ、ＣＮＦの製造効率を高めることができる。なお、前処理によって原料繊維が十分に柔軟化されていると、高圧ホモジナイザーによって効果的に解繊することができる。したがって、解繊の回数を減らすことができ、生産性を高めることができる。
【００２７】
高圧ホモジナイザーとしては、原料繊維の分散液を一直線上で対向衝突させるものを使用するのが好ましい。このような装置としては、例えば、対向衝突型高圧ホモジナイザー（マイクロフルイダイザー／ＭＩＣＲＯＦＬＵＩＤＩＺＥＲ（登録商標）、湿式ジェットミル）が存在する。この装置においては、加圧された原料繊維の分散液が合流部で対向衝突するように２本の上流側流路が形成されている。また、原料繊維の分散液は、合流部で衝突し、衝突した原料繊維の分散液は下流側流路から流出する。上流側流路に対して下流側流路は垂直に設けられており、上流側流路と下流側流路とでＴ字型の流路が形成されている。この装置を使用すると、当該装置のエネルギーが衝突エネルギーに最大限に変換されるため、より効率的に原料繊維を解繊することができる。
【００２８】
原料繊維の解繊は、得られるＣＮＦの平均繊維径、平均繊維長、保水度、結晶化度、擬似粒度分布のピーク値、パルプ粘度が、以下に示すような所望の値又は評価となるように行うのが好ましい。ただし、原料繊維が所定の繊維径（平均繊維径）になるまで解繊するのがより好ましい。原料繊維が所定の繊維径になるまで解繊することで、ＣＮＦの保水度を低く抑えることができる。結果、塗工液の塗工性を向上させることができる。
【００２９】
（平均繊維径）
ＣＮＦの平均繊維径（単繊維の直径平均）は、例えば４〜５００ｎｍ、好ましくは６〜３００ｎｍ、より好ましくは１０〜１００ｎｍである。ＣＮＦの平均繊維径は、例えば、原料繊維の選定、前処理、解繊等によって調整することができる。
【００３０】
ＣＮＦの平均繊維径の測定方法は、次のとおりである。
まず、固形分濃度０．０１〜０．１質量％のＣＮＦの水分散液１００ｍｌをテフロン（登録商標）製メンブレンフィルターでろ過し、エタノール１００ｍｌで１回、ｔ−ブタノール２０ｍｌで３回溶媒置換する。次に、凍結乾燥し、オスミウムコーティングして試料とする。この試料について、構成する繊維の幅に応じて５，０００倍、１０，０００倍又は３０，０００倍のいずれかの倍率で電子顕微鏡ＳＥＭ画像による観察を行う。具体的には、観察画像に二本の対角線を引き、対角線の交点を通過する直線を任意に三本引く。さらに、この三本の直線と交錯する合計１００本の繊維の幅を目視で計測する。そして、計測値の中位径を平均繊維径とする。
【００３１】
（平均繊維長）
ＣＮＦの平均繊維長（単繊維の長さ）は、例えば１〜５，０００μｍ、好ましくは１０〜３，０００μｍ、より好ましくは１００〜１，０００μｍである。ＣＮＦの平均繊維長は、例えば、原料繊維の選定、前処理、解繊等によって調整することができる。平均繊維長の測定方法は、平均繊維径の場合と同様にして、各繊維の長さを目視で計測する。計測値の中位長を平均繊維長とする。
【００３２】
（保水度）
ＣＮＦの保水度は、例えば３００〜５００％、好ましくは３５０〜４８０％、より好ましくは３８０〜４５０％である。ＣＮＦの保水度は、例えば、原料繊維の選定、前処理、解繊等によって調整することができる。保水度は、ＪＡＰＡＮ  ＴＡＰＰＩ  Ｎｏ．２６（２０００）に準拠して測定した値である。
【００３３】
（結晶化度）
ＣＮＦの結晶化度は、例えば５０〜９０％、好ましくは５５〜８８％、より好ましくは６０〜８５％である。ＣＮＦの結晶化度は、例えば、原料繊維の選定、前処理、解繊等によって調整することができる。結晶化度は、ＪＩＳ−Ｋ０１３１（１９９６）の「Ｘ線回折分析通則」に準拠して、Ｘ線回折法により測定した値である。この点、ＣＮＦは、非晶質部分と結晶質部分とを有しており、結晶化度はＣＮＦ全体における結晶質部分の割合を意味している。
【００３４】
（ピーク値）
ＣＮＦの擬似粒度分布曲線におけるピーク値は、１つのピークであるのが好ましい。１つのピークである場合、ＣＮＦは、繊維長及び繊維径の均一性が高く、乾燥性に優れる。
【００３５】
ＣＮＦのピーク値は、例えば５〜２５μｍ、好ましくは７〜２３μｍ、より好ましくは１０〜２０μｍである。ＣＮＦのピーク値は、例えば、原料繊維の選定、前処理、解繊等によって調整することができる。ピーク値は、ＩＳＯ−１３３２０（２００９）に準拠して測定した値である。より詳細には、まず、粒度分布測定装置（株式会社セイシン企業のレーザー回折・散乱式粒度分布測定器）を使用してＣＮＦの水分散液の体積基準粒度分布を調べる。次に、この分布からＣＮＦの中位径を測定する。この中位径をピーク値とする。
【００３６】
（パルプ粘度）
ＣＮＦのパルプ粘度は、例えば１．５〜７．０ｃｐｓ、好ましくは１．８〜６．８ｃｐｓ、より好ましくは２．０〜６．５ｃｐｓである。ＣＮＦのパルプ粘度は、例えば、原料繊維の選定、前処理、解繊等によって調整することができる。パルプ粘度は、ＪＩＳ−Ｐ８２１５（１９９８）に準拠して測定した値である。パルプ粘度が高いほどセルロースの重合度が高いことを意味する。
【００３７】
（ＣＮＦの分散液）
解繊して得られたＣＮＦは、水系媒体中に分散して分散液にする。水系媒体は、全量が水であるのが特に好ましい（水溶液）。ただし、水系媒体は、一部が水と相溶性を有する他の液体であってもよい。この他の液体としては、例えば、炭素数３以下の低級アルコール類等を使用することができる。
【００３８】
分散液は、主成分、好ましくは１．０質量％以上がＣＮＦとなるように調整するのが好ましい。また、分散液の固形分濃度は、取扱いが容易であることから、１．０質量％以上にするのが好ましい。
【００３９】
ＣＮＦの濃度を２質量％（ｗ／ｗ）とした場合における分散液のＢ型粘度は、塗工性の観点から、３，０００ｃｐｓ以下であるのが好ましい。Ｂ型粘度は、固形分濃度１％のＣＮＦの分散液について、ＪＩＳ−Ｚ８８０３（２０１１）の「液体の粘度測定方法」に準拠して測定した値である。Ｂ型粘度は分散液を攪拌させたときの抵抗トルクであり、高いほど攪拌に必要なエネルギーが多くなることを意味する。
【００４０】
以上のようにして得たＣＮＦの分散液には、以下で示す添加剤を添加する。本形態においいては、添加剤を添加することで、以下で特定する樹脂フィルム層との一体性に優れるＣＮＦフィルム層が得られる。また、ＣＮＦフィルム層及び樹脂フィルム層が一体化された状態での寸法安定性に優れ、外観が良好な包装シートが得られる。しかも、包装シートを製造する工程が複雑になるおそれもない。以下、添加剤について、順に説明する。
【００４１】
（グリセリン）
グリセリン（グリセロール）とは、３価のアルコールである。グリセリンは、例えば、油脂の加水分解によって脂肪酸と共に得られる。本明細書において、グリセリンには、グリセリンの誘導体も含む。
【００４２】
添加剤としてグリセリンが添加されていると、ＣＮＦフィルム層の柔軟性が向上する。また、塗工液の乾燥時における収縮シワや割れが軽減され、ＣＮＦフィルム層の外観が良好なものとなる。
【００４３】
グリセリンとしては、化学修飾していないグリセリンを使用するのが好ましい。化学修飾していないグリセリンを使用すると、ＣＮＦの分散性が向上し、ＣＮＦフィルム層が均質化する。また、化学修飾していないグリセリンを使用すると、ＣＮＦフィルム層の柔軟性がより向上する。これは、化学修飾していないグリセリンが結晶化し難いことに由来する。
【００４４】
グリセリンの添加量（含有量）は、塗工液全量に対して、１．０〜１２．０質量％とするのが好ましく、２．０〜１０．０質量％とするのがより好ましく、３．０〜１０．０質量％とするのが特に好ましい。添加量が１．０質量％未満であると、ＣＮＦフィルム層の柔軟性が十分なものとはならないおそれがある。また、塗工液の乾燥時に収縮シワや割れが生じるおそれがある。他方、添加量が１０．０質量％を超えると、グリセリンの凝集を原因としてＣＮＦフィルム層に微小物が発生するおそれがある。また、微小物によってＣＮＦフィルム層側へ印刷する際に、印字不良となるおそれがある。
【００４５】
（ソルビトール）
ソルビトールとは、グルコースの糖アルコールの一種である。本明細書において、ソルビトールには、ソルビトールの誘導体も含む。
【００４６】
添加剤としてソルビトールが添加されていると、ＣＮＦ分散液の流動性が向上し、また、他の添加剤との相溶性が向上する。結果、ＣＮＦフィルム層が均質化し、その外観も良好なものとなる。添加剤としてソルビトールが添加されていると、ＣＮＦフィルム層の強度が向上する。
【００４７】
ソルビトールとしては、化学修飾していないソルビトールを使用するのが好ましい。化学修飾していないソルビトールを使用すると、水酸基を有する他の添加剤との相溶性が向上する。
【００４８】
ソルビトールの添加量（含有量）は、塗工液全量に対して、１．０〜１２．０質量％とするのが好ましく、２．０〜１０．０質量％とするのがより好ましく、３．０〜１０．０質量％とするのが特に好ましい。添加量が１．０質量％未満であると、ＣＮＦ分散液の流動性が低下し、塗工性に難が生じるおそれがある。結果、ＣＮＦフィルム層の外観が劣ったものになるおそれがある。他方、添加量が１０．０質量％を超えると、ＣＮＦフィルム層がもろくなり割れの原因となるおそれがある。
【００４９】
（ポリビニルアセトアミド系化合物）
添加剤としてポリビニルアセトアミド系化合物を添加すると、添加剤同士の相溶性が向上する。結果、ＣＮＦフィルム層の外観が良好なものとなる。また、添加剤としてポリビニルアセトアミド系化合物を添加すると、ＣＮＦ分散液のせん断応力が低下し、ＣＮＦフィルム層の厚さを均一にするのが容易になる。
【００５０】
ポリビニルアセトアミド系化合物としては、体積平均分子量が５０００〜２００００００（より好適には、７０００〜１８０００）のポリ−Ｎ−ビニルアセトアミドを使用するのが好ましい。なお、ポリ−Ｎ−ビニルアセトアミドは、Ｎ−ビニルアセトアミドを主モノマーとする親水性・親アルコール性のポリマーである。
【００５１】
ポリビニルアセトアミド系化合物の添加量（含有量）は、塗工液全量に対して、１．０〜１２．０質量％とするのが好ましく、２．０〜１０．０質量％とするのがより好ましく、３．０〜１０．０質量％とするのが特に好ましい。添加量が１．０質量％未満であると、添加剤同士の相溶性が十分に向上せず、凝集物が発生するおそれがある。他方、添加量が１０．０質量％を超えると、ＣＮＦ分散液のせん断応力が低下し、ＣＮＦフィルム層の厚さを均一にすることができないおそれがある。
【００５２】
樹脂フィルム層に塗工される塗工液の各々の添加剤は、グリセリンの含有量が１．０〜１２．０質量％、ソルビトールの含有量が１．０〜１２．０質量％、又はポリビニルアセトアミド系化合物の含有量が１．０〜１２．０質量％であり、かつ、グリセリン、ソルビトール、及びポリビニルアセトアミド系化合物の合計含有量が８．０〜１２．０質量％であるのが好ましく、８．５〜１１．５質量％であるのがより好ましく、８．５〜１１．０質量％であるのが特に好ましい。合計添加量が８．０質量％未満であると、ＣＮＦフィルム層の外観が良好にならないおそれがある。他方、添加量が１２．０質量％を超えると、ＣＮＦフィルム層にムラが生じ、ガスバリア性にバラツキが発生するおそれがある。なお、上記添加剤の合計含有量は、グリセリン、ソルビトール、及びポリビニルアセトアミド系化合物が全て含まれていなければならないとする趣旨ではなく、いずれかの添加剤が含まれていない場合にも該当する。
【００５３】
（アルギン酸塩）
アルギン酸とは、褐藻類から得られる粘り気の強い酸性多糖類である。アルギン酸塩とは、その塩である。添加剤としてアルギン酸塩を添加すると、ＣＮＦフィルム層の強度が向上する。
【００５４】
アルギン酸塩としては、アルギン酸ナトリウム及びアルギン酸カリウムの少なくともいずれか一方を使用するのが好ましい。これらのアルギン酸塩を使用すると、アルギン酸塩自体が持つ被膜性により、ＣＮＦフィルム層の強度がより向上する。
【００５５】
アルギン酸塩の添加量（含有量）は、塗工液全量に対して、１．０〜６．０質量％とするのが好ましく、２．０〜６．０質量％とするのがより好ましく、３．０〜６．０質量％とするのが特に好ましい。添加量が１．０質量％未満であると、ＣＮＦフィルム層の強度を向上させるに不十分となるおそれがある。他方、添加量が６．０質量％を超えると、ＣＮＦフィルム層の柔軟性が失われ、収縮シワ等が発生するおそれがある。
【００５６】
（ポリアミドエピクロロヒドリン系化合物）
添加剤としてポリアミドエピクロロヒドリン系化合物を添加すると、ＣＮＦフィルム層の湿潤強度が向上する。
【００５７】
ポリアミドエピクロロヒドリン系化合物の添加量（含有量）は、塗工液全量に対して、０．１〜２．０質量％とするのが好ましく、０．３〜２．０質量％とするのがより好ましく、０．５〜２．０質量％とするのが特に好ましい。添加量が０．１質量％未満であると、ＣＮＦフィルム層の湿潤強度を向上させるに不十分となるおそれがある。他方、添加量が２．０質量％を超えると、添加剤が凝集する可能性がある。
【００５８】
（その他の添加剤）
ＣＮＦの分散液には、必要により、例えば、酸化防止剤、腐食防止剤、光安定剤、紫外線吸収剤、耐熱安定剤、重合禁止剤、無機又は有機の充填剤、金属粉、顔料、染料、帯電防止剤、可塑剤、難燃剤等を添加することができる。
【００５９】
（塗工液）
ＣＮＦの分散液に各種添加剤を添加して得た塗工液は、塗工性の観点から、固形分濃度を０．５〜２．０質量％とするのが好ましい。また、塗工液のＢ型粘度は、同様の理由から、５００〜３５００ｃｐｓとするのが好ましい。塗工液の固形分濃度やＢ型粘度を以上の範囲に調製する方法としては、添加剤を添加する際に水等を加えて希釈する方法、粘度を調整する他の添加剤を加える方法等が存在する。
【００６０】
（脱泡工程）
本形態においては、塗工液の脱泡を行う。塗工液の脱泡方法としては、例えば、羽根付き攪拌機等で撹拌した後、自然脱泡（静置）し、あるいは攪拌真空脱泡する方法が存在する。しかし、ＣＮＦは、高剪断力の条件化でチキソトロピー性を示すため、自然脱泡や攪拌真空脱泡では気泡が完全に消失しないおそれがある。そこで、気泡を完全に消失させるために、塗工液を薄い膜状にし、気泡を弾かせるのが好ましい。この気泡を弾かせる方法としては、塗工液を容器に投入し、当該容器を公転させながら当該容器内の塗工液を自転させる（遊星回転）方法によるのが好ましい。この方法においては、遠心力によって塗工液中の比重の重い液体が外側へ移動し、かつ、当該液体中に混入する気泡が内側へ押し出されて液体と分離され、もって脱泡される。また、塗工液を投入した容器は、公転作用を受けながら自転作用を受けるため、容器内の塗工液にはラセン状の流れ（渦流）が発生し、この渦流によって攪拌される。なお、脱泡工程においては、塗工液の性質（特に、粘度）に応じて、公転数及び自転数を適宜に変更することができる。また、容器の公転中に当該容器の自転方向を正逆変更することができる。
【００６１】
（樹脂フィルム層）
塗工液塗工の対象となる樹脂フィルム層は、無軸延伸樹脂フィルムで形成されているのが好ましく、無軸延伸ポリプロピレン樹脂フィルムで形成されているのがより好ましく、酸素透過度１０2〜１０6ｍｌ／ｍ2・２４ｈｒ・ａｔｍ（好適には１０2〜１０4ｍｌ／ｍ2・２４ｈｒ・ａｔｍ）、透湿度１０-1〜１０3ｍｌ／ｍ2・２４ｈｒ（好適には１０-1〜１０2ｍｌ／ｍ2・２４ｈｒ）、ＭＤ方向（流れ方向）の熱収縮率−０．６〜１．４％、ＴＤ方向（垂直方向）の熱収縮率０．２〜１．４％（好適にはＭＤ方向−０．４〜１．２％、ＴＤ方向０．４〜１．２％）の無軸延伸樹脂フィルム層で形成されているのが特に好ましい。樹脂フィルムが無軸延伸であると、低熱収縮率を示し、外観への影響が少ない。また、酸素透過度が上記範囲内であれば、塗工液がフィルム化すると高い酸素ガスバリア性を示すため、樹脂フィルムの酸素ガスバリア性不足を補う効果が得られる。さらに、透湿度が上記範囲内であれば、塗工液がフィルム化した際、防湿性が低いため、樹脂フィルムの防湿性がＣＮＦフィルム層の防湿性を補う効果が得られる。また、熱収縮率が上記範囲内であれば、樹脂フィルム層の熱収縮と塗工液がフィルム化する時の収縮とがほぼ一致するため、カールの発生を抑制することができる。さらに、ＭＤ方向の熱収縮率とＴＤ方向の熱収縮率とを異なるものとする（ＭＤ方向＜ＴＤ方向）ことで、樹脂フィルム層の熱収縮特性とＣＮＦフィルム層の熱収縮特性とが類似することになり、得られる包装シートの外観異常を抑えることができる。
【００６２】
なお、酸素透過度は、ＪＩＳ  Ｋ  ７１２６に準拠して測定した値である。また、透湿度は、ＪＩＳ  Ｚ  ０２０８に準拠して測定した値である。さらに、熱収縮率は、ＪＩＳ  Ｋ  ６７８２に準拠して測定した値である。
【００６３】
樹脂フィルム層は、例えば、光学樹脂シート、弾性樹脂シート、高分子樹脂シート等によって形成することができる。高分子樹脂シートとしては、例えば、ポリエチレンテレフタレート、ポリ塩化ビニリデン、ポリエチレン、ポリプロピレン、ポリカーボネート、ポリスチレン等からなるプラスチックシートを使用することができる。また、高分子樹脂シートとしては、適宜のシートにシリコーン化合物やフッ素化合物等の離型剤を塗布したシートも使用することができる。ただし、樹脂フィルム層は、ヒートシール性のあるポリプロピレン（ＰＰ）フィルム、特に無軸延伸ポリプロピレン（ＣＰＰ）によって形成するのが好ましい。
【００６４】
樹脂フィルム層の厚さは、４０〜１００μｍであるのが好ましく、４０〜８０μｍであるのがより好ましく、５０〜７０μｍであるのが特に好ましい。樹脂フィルム層の厚さが４０μｍ未満であると、塗工液がフィルム化する際に、樹脂フィルム層が熱収縮して外観異常となるおそれがある。他方、樹脂フィルム層の厚さが１００μｍを超えると、樹脂フィルム層とＣＮＦフィルム層との収縮差を原因として、包装シートにシワや割れが形成される（外観の低下）おそれがある。
【００６５】
樹脂フィルム層の流れ方向（ＭＤ）の引張強さは、３５〜７０ＭＰａであるのが好ましく、３５〜６０ＭＰａであるのがより好ましく、３７〜４５ＭＰａであるのが特に好ましい。また、樹脂フィルム層の垂直方向（ＴＤ）の引張強さは、２２〜５２ＭＰａであるのが好ましく、２５〜４７ＭＰａであるのがより好ましく、３０〜４５ＭＰａであるのが特に好ましい。なお、引張強さは、ＪＩＳ  Ｋ  ７１２７に準拠して測定した値である。
【００６６】
樹脂フィルム層の流れ方向（ＭＤ）の引張伸びは、３５０〜８００ＭＰａであるのが好ましく、４００〜７５０ＭＰａであるのがより好ましく、４５０〜７００ＭＰａであるのが特に好ましい。また、樹脂フィルム層の垂直方向（ＴＤ）の引張伸びは、５３０〜７４０ＭＰａであるのが好ましく、５５０〜７２０ＭＰａであるのがより好ましく、５７０〜７００ＭＰａであるのが特に好ましい。なお、引張伸びは、ＪＩＳ  Ｋ  ７１２７に準拠して測定した値である。
【００６７】
樹脂フィルム層の流れ方向（ＭＤ）の加熱収縮率（１２０℃、３０分）は、−０．７〜２．２％であるのが好ましく、−０．５〜１．５％であるのがより好ましく、−０．３〜０．９％であるのが特に好ましい。また、樹脂フィルム層の垂直方向（ＴＤ）の加熱収縮率（１２０℃、３０分）は、−０．７〜１．６％であるのが好ましく、−０．５〜１．０％であるのがより好ましく、−０．３〜０．８％であるのが特に好ましい。なお、加熱収縮率（１２０℃、３０分）は、ＪＩＳ  Ｋ  ６７８２して測定した値である。
【００６８】
樹脂フィルム層の１２０℃におけるヒートシール強度は、０．０〜０．６Ｎ／２５ｍｍであるのが好ましく、０．０〜０．５Ｎ／２５ｍｍであるのがより好ましく、０．０〜０．４Ｎ／２５ｍｍであるのが特に好ましい。また、樹脂フィルム層の１３５℃におけるヒートシール強度は、０．０〜３．０Ｎ／２５ｍｍであるのが好ましく、０．３〜２．５Ｎ／２５ｍｍであるのがより好ましく、０．５〜２．０Ｎ／２５ｍｍであるのが特に好ましい。さらに、樹脂フィルム層の１５０℃におけるヒートシール強度は、０．５〜１５．０Ｎ／２５ｍｍであるのが好ましく、１．０〜１０．０Ｎ／２５ｍｍであるのがより好ましく、２．０〜８．０Ｎ／２５ｍｍであるのが特に好ましい。また、樹脂フィルム層の１８５℃におけるヒートシール強度は、１．０〜４０．０Ｎ／２５ｍｍであるのが好ましく、２．０〜３５．０Ｎ／２５ｍｍであるのがより好ましく、３．０〜３０．０Ｎ／２５ｍｍであるのが特に好ましい。なお、シートヒール強度は、樹脂フィルム層の表面にＣＮＦフィルム層が形成されることで得られる包装シートの樹脂フィルム層側にＰＥＴフィルム（東洋紡  Ａ４１００  １００μｍ）を挟み込み、各温度にて０．２ＭＰａ、1秒にてヒートシールしたものをＴ型剥離にて引張った際の抵抗値を測定した値である。
【００６９】
なお、以上のヒートシール強度に関して、塗工液を塗工しフィルム化する際には乾燥させるために最大１２０℃程度の熱をかけることから、１３５℃でもヒートシール強度が低いことが要求される。
【００７０】
樹脂フィルム層のヘーズは、０〜８０％であるのが好ましく、０〜７０％であるのがより好ましく、０〜６０％であるのが特に好ましい。なお、ヘーズは、ＪＩＳ  Ｋ  ７１３６：２０００に準拠して測定した値である。
【００７１】
塗工液を塗工するに先立って、樹脂フィルム層の片面又は両面は、コロナ処理又は易接着処理しておくのが好ましい。これらの処理を施しておくことで、ＣＮＦフィルム層と樹脂フィルムとの層間強度が強固となる。なお、コロナ処理とは、処理基材表面をコロナ放電照射により改質させる表面処理技術のことである。また、易接着処理とは、プラスチックフィルム表面に樹脂コーティングを施し、フィルム表面と塗工液（フィルム化した層）との接着性を向上させる処理のことである。
【００７２】
（塗工）
樹脂フィルム層に対する塗工液の塗工方式は、連続方式であっても、バッチ方式であってもよい。連続方式としては、例えば、塗工液を塗工装置に連続的に供給し、当該塗工装置に取り付けたダイ等の吐出手段によって塗工液を樹脂フィルム層上に薄く（薄層に）押し出す方法や、ロールコーター、ナイフコーター、ロールナイフコーター、リバースコーター、グラビアコーター等を使用して塗工する方法等を例示することができる。バッチ方式としては、例えば、塗工液を樹脂フィルム層上に流延し、アプリケーター、マイヤーバー、ナイフコーター等を使用して薄層を形成する方法等を例示することができる。
【００７３】
（乾燥）
樹脂フィルム層に塗工した塗工液の乾燥は、例えば、乾燥風を当てる等して行うことができる。塗工液の乾燥は、単独の乾燥工程で行っても、複数の乾燥工程を組み合わせて行ってもよい。
【００７４】
（ＣＮＦフィルム層）
以上のようにして樹脂フィルム層の表面に塗工液を塗工することで形成されたＣＮＦフィルム層の存在により、酸素ガスバリア性と積層フィルムの引張強度を増すことができるので、アルミ層等を存在させる必要がなくなり、したがって製造コストを削減することができる。
【００７５】
塗工液が乾燥することで得られるＣＮＦフィルム層は、厚さが１０〜１０００μｍであるのが好ましく、１２〜５００μｍであるのがより好ましく、１５〜１００μｍであるのが特に好ましい。ＣＮＦフィルム層の厚さが１０μｍ未満であると、目的とする強度が得られないおそれがある。他方、厚さが１０００μｍを超えると、塗工液の乾燥工程に大規模な装置が必要となり、製造工程が複雑化するおそれがある。なお、ＣＮＦフィルム層の厚さは、ＪＩＳ  Ｐ８１１８（２０１４）「紙及び板紙−厚さ、密度及び比容積の試験方法」に準拠して測定した値である。
【００７６】
塗工液が乾燥することで得られるＣＮＦフィルム層は、坪量が５．０〜１００.０ｇ／ｍ2であるのが好ましく、１０.０〜８０．０ｇ／ｍ2であるのがより好ましく、２０．０〜６０．０ｇ／ｍ2であるのが特に好ましい。坪量が５．０ｇ／ｍ2未満であると、目的とする強度が得られない可能性がある。他方、坪量が１００．０ｇ／ｍ2を超えると、乾燥工程に大規模な装置が必要となり、製造工程が複雑化するおそれがある。なお、ＣＮＦフィルム層の坪量は、ＪＩＳ  Ｐ８１２４（２０１１）「紙及び板紙−坪量測定方法」に準拠して測定した値である。
【００７７】
（包装シート）
樹脂フィルム層の表面にＣＮＦフィルム層が形成されることで得られる包装シートは、厚さが５０〜１００μｍであるのが好ましく、５５〜９０μｍであるのがより好ましく、５７〜８０μｍであるのが特に好ましい。包装シートの厚さが５０μｍ未満であると、引張強度不足となるおそれがある。他方、包装シートの厚さが１００μｍを超えると、引張伸びが高く、内容物の取り出しが困難となるおそれがある。
【実施例】
【００７８】
次に、本発明の実施例について説明する。なお、以下の実施例は、本発明の趣旨を逸脱しない限り、種々の変更を加えることができる。また、以下の表中において、「質量％」は、絶乾質量割合である。
【００７９】
（基材）
まず、今回の試験では、樹脂フィルム層として表１に示す物性の各種基材を用意した。なお、各種物性の測定方法は、先に説明したとおりである。
【００８０】
【表１】
2019064732.tif 000002
【００８１】
（包装シート）
次に、上記基材を利用して包装シートを製作し、各包装シートについて、各種評価をする試験を行った。詳細は、以下のとおりである。
【００８２】
まず、製紙用の広葉樹晒クラフトパルプ（ＬＢＫＰ）を２．０質量％水分散液とした。この水分散液を、リファイナーを使用してフリーネスが１００ｍｌ以下となるまで叩解し、更に高圧ホモジナイザーを使用して微細化（解繊）した。このようにして、ＣＮＦ（平均繊維長１，５μｍ、平均繊維径３９ｎｍ、保水度２８０％、結晶化度７８％、ピーク値２０μｍ、パルプ粘度３．３ｃｐｓ）を得た。
【００８３】
次に、以上のようにして得たＣＮＦの分散液（水溶液）に、添加剤を添加して塗工液（塗液Ａ〜Ｅ）を得た（表２参照）。塗液Ａ〜Ｄは、倉敷紡績（株）製の攪拌装置（製品名：ＫＫ−４００Ｗ）を使用して、攪拌及び脱泡（試験２−９を除く）した。各種添加剤としては、次のものを使用した。
グリセリン  ：製品名「精製グリセリン」（坂本薬品工業株式会社製）
ソルビトール：製品名「ソルビットＫＫ（６０％）」（ＭＣフードスペシャリティーズ株式会社製）
ポリビニルアセトアミド系化合物：製品名「ＧＥ１９１−０５３」（昭和電工株式会社製）
ポリアミドエピクロロヒドリン系化合物：商品名「ＷＳ４０２４」（星光ＰＭＣ株式会社製）
【００８４】
得られた塗工液は、基材の一方の面に得られるＣＮＦフィルム層の厚さが６μｍとなるように塗工した。この塗工は、コンマコーターを使用して行った。塗工によって形成された包装シートの評価を、表２に示した。なお、表中の「質量」は、絶乾質量割合である。また、表中の評価基準は、次のとおりである。
（塗液適性：皺（シワ）・割れ）
◎：割れ・シワがない。
○：極微細なシワが部分的に見られるが、割れはない。
△：線状の割れ・シワがあり、実用上にやや難がある（最大の割れの長さが５ｍｍ未満）。
×：線状の割れ・シワがあり、実用上、使用できない（最大の割れの長さが５ｍｍ以上）。
【００８５】
（塗膜適性：気泡）
◎：１０ｃｍ角の間に、気泡の混入なし。
○：１０ｃｍ角の間に、1ｍｍ大の気泡の混入が１〜２個みられる。
△：１０ｃｍ角の間に、1ｍｍ大の気泡の混入が３〜５個みられ、実用上にやや難がある。
×：１０ｃｍ角の間に、1ｍｍ大の気泡の混入が５個を超えてみられ、実用上、使用できない。
【００８６】
（塗膜適性：強度）
ＪＩＳ  Ｐ８１１３（２００６）「紙及び板紙−引張特性の試験方法」に準拠して、測定した。
【００８７】
【表２】
2019064732.tif 000003
【産業上の利用可能性】
【００８８】
本発明は、包装シート及びその製造方法として利用可能である。